"i2以上のスルホニル部分を有するスルホニル化合物残基、及びii2以上のアミン部分を有する脂肪族アミン残基から構成され、さらに、iii2以上のアシル部分を有するアシル化合物残基、及び/又はiv2以上のアミン部分を有するアミン化合物残基の少なくとも1つから構成され、脂肪族アミン残基及びアミン化合物残基は異なる、変性スルホンアミドポリマーマトリクス。さらに、逆浸透RO膜又はナノ濾過NF膜を形成するための基材を含む、請求項1記載のマトリクス。アミン化合物残基及び/又はアシル化合物残基がRO又はNF膜の1以上の性質を改変する、請求項2記載のマトリクス。膜の性質がマトリクスのA値又は塩選択性である、請求項3記載のマトリクス。アミン化合物残基及び/又はアシル化合物残基が膜の一価及び二価の塩の選択性を改変する、請求項4記載のマトリクス。膜の一価及び二価の塩の選択性が、二価の塩の排除を増大し、一価の塩の排除を低下するように改変される、請求項5記載のマトリクス。アミン化合物残基が2以上の親核性第一又は第二アミノ基を含むモノマーから誘導される、請求項1記載のマトリクス。アミン化合物残基が次式Iの残基である、請求項1記載のマトリクス。式中、WはC220-アルキレン基又はC220-アルケニレン基であり、アルキレン又はアルケニレン基中の1以上の炭素原子、場合により2以上の炭素原子が場合によりO、S、NH又はNC16アルキル部分、適切にはNH又はNC16アルキル部分で置換されている。アルキレン又はアルケニレン基中の1以上の炭素原子が-NH又は-NC1-C6で置換されている、請求項8記載のマトリクス。WがC410アルキレン基であり、アルキレン基中の1以上の炭素原子が-NH又は-NC1-C6で置換されている、請求項9記載のマトリクス。式Iの残基が次式のものである、請求項9記載のマトリクス。スルホニル化合物残基が次式IIの残基である、請求項1記載のマトリクス。式中、mは2~4の整数であり、Arは炭素原子数6~14のアリール基である。式IIのスルホニル化合物残基が次式のものである、請求項12記載のマトリクス。式中、mは2~3の整数である。式IIのスルホニル化合物残基が次式のものである、請求項13記載のマトリクス。アミン化合物残基が芳香族アミン化合物残基、環式脂肪族アミン残基又は脂肪族アミン残基を含む、請求項1記載のマトリクス。芳香族アミン化合物残基が次式IIIの残基を含む、請求項15記載のマトリクス。式中、Arは炭素原子数6~14のアリール基であり、pは2~3の整数である。式IIIの芳香族アミン化合物残基が次式のものである、請求項16記載のマトリクス。シクロアルキルアミン化合物残基が次式IVの残基である、請求項15記載のマトリクス。式中、qは1~4の整数であり、2以上の炭素原子がポリマーマトリクスとの結合に関与するN原子で置換されている。式IVのシクロアルキルアミン化合物残基が次式のものである、請求項18記載のマトリクス。アシル化合物残基が次式Vの残基である、請求項1記載のマトリクス。式中、rは2~4の整数であり、Arは炭素原子数6~14のアリール基である。式Vのアシル化合物残基が次式のものである、請求項20記載のマトリクス。式中、rは2~3の整数である。式Vのアシル化合物残基が次式のものである、請求項21記載のマトリクス。基材上で製造されて膜を形成するポリマー反応生成物であって、i脂肪族ポリアミンモノマー、及びiiアミン反応性ポリスルホニルモノマー、並びにiiiポリアミンモノマー、及び/又はivアミン反応性ポリアシルモノマーの1以上の界面重合で形成され、脂肪族ポリアミンモノマー、アミン反応性ポリスルホニルモノマー、ポリアミンモノマー及びアミン反応性ポリアシルモノマーが重合して、それぞれ、請求項1で定義されるスルホニル化合物残基、脂肪族アミン残基、アシル化合物残基及びアミン化合物残基を形成する、前記ポリマー反応生成物。請求項1で定義される変性スルホンアミドポリマーマトリクスを含む膜を製造する方法であって、基材を、i脂肪族ポリアミンモノマー、及びiiポリアミンモノマーを含む第1の任意成分を含む水溶液、並びにiiiアミン反応性ポリスルホニルモノマー、及びivアミン反応性ポリアシルモノマーを含む第2の任意成分を含む有機溶液と接触させることを含み、第1の及び第2の任意成分の少なくとも1つが水性及び/又は有機溶液中に存在し、脂肪族ポリアミンモノマー、アミン反応性ポリスルホニルモノマー、ポリアミンモノマー及びアミン反応性ポリアシルモノマーが重合して、それぞれ、請求項1定義されるスルホニル化合物残基、脂肪族アミン残基、アシル化合物残基及びアミン化合物残基を形成する、前記方法。水溶液及び有機溶液の両方が任意成分を含有する、請求項24記載の方法。基材を最初に水溶液と接触させ、その後有機溶液と接触させる、請求項24記載の方法。基材を最初に有機溶液と接触させ、その後水溶液と接触させる、請求項24記載の方法。基材上に変性スルホンアミドポリマーマトリクスを含む逆浸透又はナノ濾過膜の性質を改変する方法であって、膜の性質を改変するのに充分な時間膜をポリオール溶媒及び界面活性剤と接触させることを含む、前記方法。改変される膜の性質が膜のA値又は膜の塩選択性である、請求項28記載の方法。膜の塩選択性が、二価対一価の選択比を増大するように改変される、請求項29記載の方法。ポリオール溶媒がグリコール、エチレングリコール、ジエチレングリコール、トリエチレングリコール又はプロピレングリコールである、請求項28記載の方法。ポリオール溶媒がグリコールである、請求項31記載の方法。界面活性剤が陰イオン性界面活性剤である、請求項28記載の方法。陰イオン性界面活性剤がラウリル硫酸ナトリウムである、請求項33記載の方法。膜の性質を改変するのに充分な時間が1~30分である、請求項28記載の方法。膜の性質を改変するのに充分な時間が約20分である、請求項35記載の方法。変性スルホンアミドポリマーマトリクスが請求項1で定義されるものである、請求項28記載の方法。支持材料上に被覆された請求項1の変性スルホンアミドポリマーマトリクスを含む組合せ。多孔性支持材料上に請求項1記載の変性スルホンアミドポリマーマトリクスを含む複合膜。逆浸透RO又はナノ濾過NF膜である、請求項39記載の複合膜。ポリマーマトリクスがRO又はNF膜の1以上の性質を改変する、請求項40記載の複合膜。性質が膜のA値又は塩選択比である、請求項41記載のマトリクス。ポリオール溶媒及び/又は界面活性剤による形成後の処理に付されている、請求項1記載の変性スルホンアミドポリマーマトリクス。本開示はスルホンアミドポリマーを含むマトリクスに関し、このマトリクスは膜技術、例えば水透過性の逆浸透RO膜又はナノ濾過NF膜において有用である。一実施形態では、ポリマーマトリクスを構成する一定のモノマー単位が、マトリクスの1以上の性質を改変するように、特に、膜のA値流れ及び/又は膜の塩選択性例えば、一価/二価選択性比に関して逆浸透又はナノ濾過膜の性能を改変するように選択される。従って、本開示は変性スルホンアミドポリマーマトリクスに関し、このポリマーマトリクスは、i2以上のスルホニル部分を有するスルホニル化合物残基、及びii2以上のアミン部分を有する脂肪族アミン残基から構成され、さらに、1以上のiii2以上のアシル部分を有するアシル化合物残基、及び/又はiv2以上のアミン部分を有するアミン化合物残基から構成され、ここで脂肪族アミン残基とアミン化合物残基は異なる。別の実施形態では、本開示はまた、i脂肪族ポリアミンモノマー、及びiiアミン反応性ポリスルホニルモノマー、並びに1以上のiiiポリアミンモノマー、及び/又はivアミン反応性ポリアシルモノマーの界面重合で形成されるポリマー反応生成物も含み、ここで脂肪族ポリアミンモノマーとポリアミンモノマーと異なる。本開示はまた、溶解又は懸濁した成分を担持する水性及び有機の液体のための浄水装置及び選択的分離システムのような用途に使用されることになる薄膜複合膜例えば、逆浸透膜及び/又はナノ濾過膜を形成するための変性スルホンアミドポリマーマトリクスの使用も含む。一実施形態では、変性スルホンアミドポリマーマトリクスを含むポリマーマトリクスは逆浸透又はナノ濾過膜のような薄膜複合膜として使用される多孔性基材上に形成される。また、本開示は、例えば逆浸透又はナノ濾過プロセスにおいて、本開示の変性スルホンアミドポリマーマトリクスを含む膜に水を通すことを含む、水の処理方法、例えば海水の淡水化も含む。別の実施形態では、本開示は、変性スルホンアミドマトリクスを製造する方法、特に、変性スルホンアミドマトリクスを含む逆浸透又はナノ濾過膜を製造する方法も含み、この方法は、多孔性基材を、i脂肪族ポリアミンモノマー、及びiiポリアミンモノマーを含む第1の任意の成分を含む水溶液、並びにiiiアミン反応性ポリスルホニルモノマー、及びivアミン反応性ポリアシルモノマーを含む第2の任意成分を含む有機溶液と接触させることを含み、ここで第1及び第2の任意成分の少なくとも1つが水性及び/又は有機溶液中に存在し、脂肪族ポリアミンモノマーとポリアミンモノマーは異なる。本開示はまた、変性スルホンアミドポリマーマトリクスからなる逆浸透膜を製造された後に処理することによってその膜の性能を改変する方法も提供する。特に、本開示は、変性スルホンアミドポリマーマトリクスを含む逆浸透RO又はナノ濾過膜の性質を改変する方法を提供し、この方法は膜の性質を改変するのに充分な時間膜をポリオール溶媒及び/又は界面活性剤に接触させるこを含む。本開示の他の特徴及び利点は以下の詳細な説明から明らかとなろう。しかし、以下の詳細な説明から本開示の思想及び範囲の範囲内で様々な変更及び修正が当業者には明らかとなるので、以下の詳細な説明及び具体的な例は本開示の好ましい実施形態を例示としてのみ示していることが理解されるであろう。以下、本開示の実施形態を図面に関連して説明する。I定義他に示さない限り、本項及び他の項に記載する定義及び実施形態は、当業者には理解されるように適切なものとして本明細書に記載する用途の全ての実施形態及び態様に応用可能である。本明細書では、単数形で記載した用語は、1つのものを有する態様だけでなく、2以上のものを有する態様も包含する。例えば、脂肪族アミンモノマーを含む実施形態は、1つの脂肪族アミンモノマーを含む幾つかの実施形態又は2以上の追加の脂肪族アミンモノマーを含む幾つかの実施形態を示すものと理解されたい。追加の又は第2の成分を含む実施形態では、本明細書で使用する場合第2の成分は他の成分又は第1の成分と化学的に異なる。第3の成分は他の第1及び第2の成分と異なり、さらに列挙された又は追加の成分は同様に異なる。用語マトリクスは、ポリマー分子の規則的、不規則及び/又はランダムな配置を意味する。これらの分子は架橋されていてもいなくてもよい。SEM、X線又はFTNMRで得られるようなスケールで、分子の配置は、ネットワーク、メッシュ、アレイ、フレームワーク、スカフォルド、三次元のネット又は分子の三次元の絡み合いと同様に三次元における物理的な立体配置を示し得る。マトリクスは通常非自己支持性であり、殆どの場合支持体材料上のコーティング又は層として構築される。用語変性スルホンアミドポリマーマトリクスは、本明細書で使用する場合、i2以上のスルホニル部分を有するスルホニル化合物残基、ii2以上のアミン部分を有する脂肪族アミン残基で構成され、さらにiii2以上のアシル部分を有するアシル化合物残基、及び/又はiv2以上のアミン部分を有するアミン化合物残基の少なくとも1つで構成されるポリマーをいう。用語スルホニル及びスルホニル部分は、次式でも表される官能基SO2をいう。用語アシル及びアシル部分は、次式でも表される官能基COをいう。用語アミン及びアミン部分は、孤立電子対を有する塩基性窒素原子を含有する官能基をいう。アミンは、アンモニアNH3の1以上の水素原子がアルキル又はアリール基で置換された誘導体である。第一アミンは構造R’-NH2を有し、第二アミンは構造R’R’’NHを有し、第三アミンは構造R’R’’R’’’Nを有し、ここでR’、R’’及びR’’’はアルキル又はアリール基である。用語スルホンアミドは、次式の化学的部分をいう。用語アミドは、次式の化学的部分をいう。用語残基は、本明細書で使用する場合、モノマーの重合によって形成される化学物質部分をいう。従って、スルホニル化合物残基はポリスルホニルモノマーを重合したときに形成される化学基をいい、脂肪族アミン化合物残基は脂肪族アミンモノマーを重合したときの化学基をいい、アシル化合物残基はポリアシルモノマーを重合したときの化学基をいい、アミン化合物残基はアミンモノマーを重合したときの化学基をいう。用語脂肪族ポリアミンモノマーは、本明細書で使用する場合、2以上の親核性の第一又は第二アミノ基を含み、モノマーの脂肪族部分が2~20の炭素原子を含有する枝分かれ又は非枝分かれで飽和又は不飽和のアルキル鎖であり、かつ1以上の炭素原子が場合によりO、S、NH及びNC16アルキルから選択されるヘテロ部分で置換されているモノマーをいう。一実施形態では、脂肪族アミンモノマーは、アミン反応性ポリスルホニルモノマー及び/又はアミン反応性ポリアシルモノマーと反応して変性スルホンアミドポリマーマトリクスを形成することができる。当業者には理解されるように、脂肪族ポリアミンモノマーはポリマーを調製するのに使用する化合物をいい、用語脂肪族アミン残基は、既に重合されていて、従ってポリマーマトリクス内の残基である化合物をいう。一実施形態では、脂肪族ポリアミンモノマーは水溶液に可溶性である。用語アミン反応性ポリスルホニルモノマーは、本明細書で使用する場合、次式の2以上の親電子性スルホニル部分を含み、従って親核性アミン部分と反応してスルホンアミドポリマーを形成することができる合物をいう。式中、Xは脱離基である。用語ポリアミンモノマーは、本明細書で使用する場合、2以上の親核性の第一又は第二アミノ基を含み、アミン反応性ポリスルホニルモノマー及び/又はアミン反応性ポリアシルモノマーと反応して変性スルホンアミドポリマーマトリクスを形成することができ、水溶液可溶性であり、かつ脂肪族ポリアミンモノマーとは異なるモノマーをいう。一実施形態では、ポリアミンモノマーは、RO又はNF膜の性質を改変することができる上記特性を有するあらゆるポリアミンである。脂肪族ポリアミンモノマーは、選択された脂肪族ポリアミンモノマーと異なれば、ポリアミンモノマーとして選択することができるということが理解されよう。当業者には理解されるように、ポリアミンモノマー単位はポリマーを製造するのに使用される化合物をいい、一方用語アミン化合物残基は、重合されており、従ってポリマーマトリクス内の残基である化合物をいう。用語アミン反応性ポリアシルモノマーは、本明細書で使用する場合、次式の2以上の反応性親電子性アシル部分を含有し、従って親核性アミン部分と反応して変性スルホンアミドポリマーマトリクス内にアミドを形成することができる化合物をいう。式中、X’は脱離基である。アミン反応性ポリアシルモノマーが存在すると、1以上のポリスルホニル化合物残基がスルホンアミドポリマー内においてポリアシル化合物残基で置換されることが理解されよう。脱離基X’の例としては、ハロゲン塩素、フッ素、臭素及びヨウ素、無水物、活性化エステル、及びトシレート、メシレート、トリフレート等のような他の脱離基がある。用語ハロゲン、ハライド又はハロは、本明細書で使用する場合、クロロ、フルオロ、ブロモ又はヨードを含む。句膜の1以上の性質を改変するは、本明細書で使用する場合、膜、例えばRO又はNF膜の性能を変更するために変性することが望ましい膜のA値流れ能又は塩選択性のような膜の性質をいう。例えば、海水の脱塩のような特定の用途の場合、膜例えばRO又はNFのA値を増大するのが望ましいことがあり、これはスルホンアミドポリマー又は変性スルホンアミドポリマーを形成するために本開示の適当なモノマー単位を選択することによって達成することができる。加えて、別の例においては、一価対二価塩の選択比に関する塩選択性が改変される。例えば、一実施形態では、一価対二価塩の選択性は、ポリマーマトリクスを含む膜が、二価塩の排除を増大しすなわち保持液中の二価塩の量を増大しかつ一価塩の排除を低下するすなわち透過液中の一価塩の量を増大するように改変される。改変するのが望ましい性質に応じて、当業者は、必要な性質を有する変性スルホンアミドポリマーを形成するために本開示に記載した適当なモノマー単位を選択することが可能である。用語Cab-アルキレンとは、本明細書で使用する場合、a~bの炭素原子を含有し、1以上の炭素原子が場合によりO、S、NH及びNC16アルキルから選択されるヘテロ部分で置換されていてもよい直鎖及び/又は枝分かれ鎖の飽和アルキレン基を意味し、a及びbの値に応じてメチレン、エチレン、プロピレン、イソプロピレン、n-ブチレン、s-ブチレン、イソブチレン、t-ブチレン、2,2-ジメチルブチレン、n-ペンチレン、2-メチルペンチレン、3-メチルペンチレン、4-メチルペンチレン、n-ヘキシレンなどが包含され、ここで変数aはアルキレン基中の炭素原子の最小数を表す整数であり、変数bは炭素原子の最大数を表す整数である。用語Cab-アルケニレンとは、本明細書で使用する場合、a~bの炭素原子及び1以上の二重結合例えば、1、2、3又は4の二重結合を含有し、1以上の炭素原子が場合によりO、S、NH及びNC16アルキルから選択されるヘテロ部分で置換されていてもよい直鎖及び/又は枝分かれ鎖の飽和アルケニレン基を意味し、a及びbの値に応じてエテニレン、プロペニレン、イソプロペニレン、n-ブテニレン、s-ブテニレン、イソブテニレン、t-ブテニレン、2,2-ジメチルブテニレン、n-ペンテニレン、2-メチルペンテニレン、3-メチルペンテニレン、4-メチルペンテニレン、n-ヘキセニレンなどが包含され、ここで変数aはアルケニレン基中の炭素原子の最小数を表す整数であり、変数bは炭素原子の最大数を表す整数である。用語C16-アルキルは、本明細書で使用する場合、直鎖及び/又は枝分かれ鎖の飽和アルキル基を意味し、メチル、エチル、プロピル、イソプロピレン、n-ブチル、s-ブチル、イソブチル、t-ブチル、2,2-ジメチルブチル、n-ペンチル、2-メチルペンチル、3-メチルペンチル、4-メチルペンチル、n-ヘキシルなどを包含する。用語C26-アルケニルは、本明細書で使用する場合、1以上例えば、1、2又は3の二重結合を含有する直鎖及び/又は枝分かれ鎖の不飽和アルキル基を意味し、エテニル、プロペニル、イソプロペニル、n-ブテニル、s-ブテニル、イソブテニル、t-ブテニル、2,2-ジメチルブテニル、n-ペンテニル、2-メチルペンテニル、3-メチルペンテニル、4-メチルペンテニル、n-ヘキセニルなどを包含する。用語脂肪族又は脂肪族基は当技術分野で公知であり、完全に飽和であるアルキルか又は鎖中に1以上例えば1、2、3、又は4の二重結合を含むアルケニル枝分かれ又は非枝分かれ炭素鎖を包含する。用語環式脂肪族又は環式脂肪族基は当技術分野で公知であり、完全に飽和シクロアルキルであるか又は環複数でもよい内に1以上例えば1、2、3、又は4の二重結合を含むシクロアルケニル単環式及び多環式炭化水素を包含する。用語アリールはフェニル基であるか、又は約9~14個の原子を有するオルト縮合二環式炭素環式基を意味し、1以上の環が芳香族である。代表的な例として、フェニル、インデニル、ナフチル、などがある。用語A値は、本明細書で使用する場合、膜の透過液の流れ能すなわちRO水透過率をいい、大気中で測定される圧力における、透過水の立方センチメートルを膜面積の平方センチメートルで割り、秒をかけた値で表される。用語透過又は透過液は、膜を通る材料の伝達を意味する。用語膜は、本明細書で逆浸透膜又はナノ濾過膜に関連して使用する場合、供給流体の溶解している成分を、その膜を通過する透過液例えば、水と、その膜により排除又は保持される保持物質例えば、塩とに分離するために使用される選択的障壁をいう。本開示の変性スルホンアミドポリマーマトリクスは基材により支持されて膜を形成し、ポリマーマトリクスが溶解成分を分離することが理解される。基材は溶解成分の分離に関与しない。用語基材は、その上にマトリクスを付けることができるあらゆる基材又は支持材料を意味する。基材は多孔性でも非多孔性でもよい。本開示の範囲を理解する際、用語含む及びその派生語は、本明細書で使用する場合、述べられている特徴、要素、成分、基、整数、及び/又は工程の存在を特定するが、述べられていない他の特徴、要素、成分、基、整数及び/又は工程の存在を除外しない制限のない開いた用語であることを意図している。これは、用語含む、有する、含有する及びこれらの派生語のような類似の意味を有する単語にも当てはまる。用語からなる及びその派生語は、本明細書で使用する場合、述べられている特徴、要素、成分、基、整数、及び/又は工程の存在を特定し、述べられていない他の特徴、要素、成分、基、整数及び/又は工程の存在を除外する閉じた用語であることを意図している。用語本質的にからなるは、本明細書で使用する場合、述べられている特徴、要素、成分、基、整数、及び/又は工程並びに特徴、要素、成分、基、整数、及び/又は工程の基本的で新規な特性複数も含むに実質的に影響しないものの存在を特定することを意図している。実質的に、約及びおよそのような程度を示す用語は、本明細書で使用する場合、修飾された用語の、最終的な結果が著しく変更されないような正当な量の偏差を意味する。程度に関するこれらの用語は、修飾された用語の±5以上の偏差が修飾されている単語の意味を打ち消さないならば、その偏差を含むものと解釈するべきである。IIマトリクス及び膜本開示は変性スルホンアミドポリマーを含むポリマーマトリクスに関し、このマトリクスは逆浸透RO膜又はナノ濾過膜のような膜技術において有用である。変性スルホンアミドポリマーマトリクスを構成する適当なモノマー単位を選択することにより、流れ及び排除性能に関して膜を調整することが可能である。一実施形態では、基材及び本開示の変性スルホンアミドポリマーマトリクスを含む逆浸透膜又はナノ濾過膜も本開示に含まれる。従って、本開示は、変性スルホンアミドポリマーマトリクスに関し、このポリマーマトリクスは、i2以上のスルホニル部分を有するスルホニル化合物残基、及びii2以上のアミン部分を有する脂肪族アミン残基から構成され、さらに、iii2以上のアシル部分を有するアシル化合物残基、及び/又はiv2以上のアミン部分を有するアミン化合物残基の少なくとも1つから構成され、ここで脂肪族アミン残基とアミン化合物残基は異なる。一実施形態では、ポリマーマトリクスは基材上に形成されて薄膜複合膜を提供し、この膜は水透過性の逆浸透RO膜又はナノ濾過膜である。別の実施形態では、アミン化合物残基及び/又はアシル化合物残基の選択により、例えば、膜を通る液体の流れ、及び/又は膜を通過する液体に溶解しているか及び/又は担持されている物質の排除に関する膜の性質又は性能を改変することが可能である。従って、本開示のスルホンアミドポリマーマトリクスを膜例えば、RO又はNF膜として使用するときアミン化合物残基及び/又はアシル化合物残基の選択により膜の1以上の性質が改変される。この膜の性質は膜のA値又は塩選択性である。別の実施形態では、アミン化合物残基及び/又はアシル化合物残基は、膜を通過することができる一価と二価の塩の比に関する膜の選択性を改変する。本開示の一実施形態では、脂肪族アミン残基は2以上の反応性アミノ部分を含むモノマーから誘導される。別の実施形態では、脂肪族アミン残基は次式Iの残基である。式中、WはC220-アルキレン基又はC220-アルケニレン基であり、アルキレン又はアルケニレン基中の1以上の炭素原子、場合により2以上の炭素原子は場合によりO、S、NH又はNC16アルキル部分、適宜NH又はNC16アルキル部分で置換されている。別の実施形態では、WはC410-アルキレン基であり、ここでアルキレン基中の1以上の炭素原子、場合により2以上の炭素原子は場合によりNH又はNC16アルキル部分で置換されている。本開示の別の実施形態では、式Iの脂肪族アミン残基は次式のものである。本開示の別の実施形態では、スルホニル化合物残基は次式IIの残基である。式中、mは2~4の整数であり、Arは炭素原子数6~14のアリール基である。さらに別の実施形態では、式IIのスルホニル化合物残基は次式のものである。式中、mは2~3の整数である。一実施形態では、式IIのスルホニル化合物残基は次式のものである。本開示の別の実施形態では、アミン化合物残基は上記定義の芳香族アミン化合物残基、環式脂肪族アミン残基又は脂肪族アミン残基である。さらに別の実施形態では、芳香族アミン化合物残基は次式IIIの残基である。式中、Arは炭素原子数6~14のアリール基であり、pは2~3の整数である。別の実施形態では、式IIIの芳香族アミン化合物残基は次式のものである。is本開示の別の実施形態では、シクロアルキルアミン化合物残基は次式IVの残基である。式中、qは1~4の整数であり、2以上の炭素原子はポリマーマトリクスとの結合に関与するN原子で置換されている。別の実施形態では、式IVのシクロアルキルアミン化合物残基は次式のものである。本開示の別の実施形態では、アシル化合物残基は次式Vの残基である。式中、rは2~4の整数であり、Arは炭素原子数6~14のアリール基である。別の実施形態では、式Vのアシル化合物残基は次式のものである。式中、rは2~3の整数である。別の実施形態では、式Vのアシル化合物残基は次式のものである。一実施形態では、ポリマーマトリクスは、アミン反応性ポリスルホニルモノマー例えば、ポリスルホニルハライド及び脂肪族ポリアミンモノマーの、さらには異なるポリアミン及び/又はアミン反応性ポリアシルモノマー例えば、ポリアシルハライドのモノマーの反応により形成される。例えば、一実施形態では、例えば、アミン反応性ポリアシルモノマーに由来する2以上のアシル部分を含有するアシル化合物残基が、変性スルホンアミドポリマーマトリクスのスルホニル化合物残基の反応体の濃度に応じて一定の割合と置き換わる。一実施形態では、スルホンアミドポリマーは低いpHで安定なポリマーである。従って、ある実施形態では、本開示はまた、i脂肪族ポリアミンモノマー、及びiiアミン反応性ポリスルホニルモノマー、並びにiiiポリアミンモノマー、及び/又はivアミン反応性ポリアシルモノマーの少なくとも1つの界面重合で形成されるポリマー反応生成物も含み、ここで脂肪族ポリアミンモノマーとポリアミンモノマーは異なる。別の実施形態では、本開示は、基材上で製造されて膜を形成するポリマー反応生成物にも関し、このポリマー反応生成物は、i脂肪族ポリアミンモノマー、及びiiアミン反応性ポリスルホニルモノマー、並びにiiiポリアミンモノマー、及び/又はivアミン反応性ポリアシルモノマーの少なくとも1つの界面重合で形成され、ここで脂肪族ポリアミンモノマーとポリアミンモノマーは異なる。一実施形態では、本ポリマーは、水透過性の逆浸透RO膜又はナノ濾過膜として有用である。別の実施形態では、ポリアミン及び/又はアミン反応性ポリアシルモノマーの選択及び界面重合の反応混合物への添加により、例えば、膜を通る液体の流れ及び/又は液体中に溶解及び/又は担持されている物質の排除に関連して、膜の性質又は性能の改変が可能である。従って、本開示の変性スルホンアミドポリマーマトリクスを膜例えばRO又はNF膜として使用する場合、ポリアミン及び/又はアミン反応性ポリアシルモノマーの選択は膜の1以上の性質を改変する。ある実施形態では、膜の性質は膜のA値又は塩選択性である。別の実施形態では、ポリアミン及び/又はアミン反応性ポリアシルモノマーは膜を通過することができる一価と二価の塩の比に関して膜の選択性を改変する。本開示の一実施形態では、脂肪族ポリアミンモノマーは2以上の反応性アミノ部分を含む。別の実施形態では、脂肪族ポリアミンモノマーは次式VIの化合物である。式中、WはC220アルキレン基、C220-アルキレン基又はC220-アルケニレン基であり、ここでアルキレン又はアルケニレン基中の1以上の炭素原子、場合により2以上の炭素原子は場合によりO、S、NH又はNC16アルキル部分、適宜NH又はNC16アルキル部分で置換されている。別の実施形態では、WはC410-アルキレン基であり、ここでアルキレン基中の1以上の炭素原子、場合により2以上の炭素原子は場合によりNH又はNC16アルキル部分で置換されている。一実施形態では、脂肪族ポリアミンモノマーは、トリエチレンテトラアミン、エチレンジアミン、プロピレンジアミン、又はトリス2-アミノエチルアミンである。本開示の別の実施形態では、式VIのモノマーは次式のものである。本開示の別の実施形態では、アミン反応性ポリスルホニルモノマーは次式VIIのモノマーである。式中、mは2~4の整数であり、Arは炭素原子数6~14のアリール基であり、Xは脱離基である。さらに別の実施形態では、式VIIアミン反応性ポリスルホニルモノマーは次式のものである。式中、mは2~3の整数であり、Xは脱離基である。アミン反応性ポリスルホニルモノマーの具体的な例としては、限定されることはないが、ナフタレンスルホニルハライド例えば、1,3,6-ナフタレントリスルホニルハライド又はベンゼン-スルホニルハライド例えば、1,3,5-ベンゼンスルホニルハライドのような芳香族スルホニルハライドがある。ある実施形態では、式VIIのアミン反応性ポリスルホニルモノマーは次式のものである。式中、Xは脱離基である。別の実施形態では、脱離基Xはクロロ、ブロモ、ヨード又はフルオロのようなハロゲンである。一実施形態では、脱離基はクロロである。本開示の別の実施形態では、ポリアミンモノマーは芳香族ポリアミンモノマー、シクロアルキルポリアミンモノマー又は脂肪族ポリアミンモノマーを含む。さらに別の実施形態では、芳香族ポリアミンモノマーは次式VIIIのモノマーである。式中、Arは炭素原子数6~14のアリール基であり、pは2~3の整数である。芳香族ポリアミンモノマーの例としては、限定されることはないが、ジアミノベンゼン、m-フェニレンジアミン、p-フェニレンジアミン、トリアミノベンゼン、1,3,5-トリアミノベンゼン、1,3,4-トリアミノベンゼン、2,4-ジアミノトルエン、キシリレン-ジアミンなどがある。別の実施形態では、式VIIIの芳香族ポリアミンモノマーは次式のものである。本開示の別の実施形態では、シクロアルキルポリアミンモノマーは次式IXのモノマーである。式中、qは1~4の整数であり、2以上の炭素原子は-NHで置換されている。環式脂肪族ポリアミンモノマーの例としては、限定されることはないが、ピペラジン、イミダゾリジン、ジアゼパン及び異性体などがある。別の実施形態では、式IXのシクロアルキルポリアミンモノマーは次式のものである。本開示の別の実施形態では、アミン反応性ポリアシルモノマーは次式XIの化合物である。式中、rは2~4の整数であり、Arは炭素原子数6~14のアリール基であり、X’は脱離基である。アミン反応性ポリアシルモノマーの例としては、限定されることはないが、トリメソイルハライド、トリメリト酸ハライド、イソフタロイルハライド、テレフタロイルハライド、などのような芳香族アシルハライドがある。別の実施形態では、式XIのアミン反応性ポリアシルモノマーは次式のものである。式中、rは2~3の整数であり、X’は脱離基である。別の実施形態では、アミン反応性ポリアシルモノマーは次式のものである。式中、X’は脱離基である。別の実施形態では、脱離基X’はクロロ、ブロモ、ヨード又はフルオロのようなハロゲンである。一実施形態では、脱離基X’はクロロである。III方法、装置及び使用本開示はまた、変性スルホンアミドポリマーマトリクス及び基材を含むRO又はMF膜のような膜を製造する方法も含む。一実施形態では、この方法は基材上で変性スルホンアミドポリマーマトリクスを製造することを含み、この方法は界面重合プロセスを含む。従って、本開示の一実施形態では、変性スルホンアミドポリマーマトリクスを調製して膜例えば、RO又はNF膜を形成する方法を含み、この方法は、基材を、i脂肪族ポリアミンモノマー、及びiiポリアミンモノマーを含む第1の任意成分を含む水溶液、並びにiiiアミン反応性ポリスルホニルモノマー、及びivアミン反応性ポリアシルモノマーを含む第2の任意成分を含む有機溶液と接触させることを含み、ここで第1及び第2の任意成分の少なくとも1つは水溶液及び/又は有機溶液中に存在し、脂肪族ポリアミンモノマーとポリアミンモノマーは異なり、変性スルホンアミドポリマーマトリクス、脂肪族ポリアミンモノマー、ポリアミンモノマー、アミン反応性ポリスルホニルモノマー及びアミン反応性ポリアシルモノマーは全て上記定義の通りである。本開示の別の実施形態では、水溶液及び有機溶液の両方が任意成分を含有する。一実施形態では、基材を最初に水溶液と接触させ、その後有機溶液と接触させ、又は別の実施形態では、基材を最初に有機溶液と接触させた後水溶液と接触させる。本開示の別の実施形態では、本方法は、4-ジメチルアミノピリジンDMAP又はピリジンのような非親核性の塩基の存在下で実施される。ある実施形態では、水溶液は、水及び0~5wt/wt、0.1~2wt/wt、又は約1.1wt/wtの量の脂肪族ポリアミンモノマーを含み、任意のポリアミンモノマーは0~5.0wt/wt、場合により0.1~2wt/wt、又は0.1~1wt/wt又は約0.25wt/wtの量で存在する。別の実施形態では、有機溶液は、メシチレン、トルエン、炭化水素例えばIsoparG、又はこれらの混合物のような有機溶媒を含み、アミン反応性ポリスルホニルモノマーを0.1~2wt/wt、0.2~1.0wt/wt又は約0.32wt/wtの量で含有し、アミン反応性ポリアシルモノマーは0.1~2wt/wt、0.2~1.0wt/wt又は約0.50wt/wtの量で存在する。変性されてないポリスルホンアミドマトリクスを形成するための界面重合の方法は、例えば米国特許第6837996号その内容は援用により全体が本明細書の一部をなすに記載されている。膜は、さらに処理して、残留する化学物質を除去し、性能を調節し、及び/又は保護コーティングを設け得る。例えば、塩素化剤、アミンメチル化剤、酸化剤などによる形成後の処理で性能を改良し得る。かかる任意の処理の後、膜はすぐ使用できる。また、後の使用のために膜を保存してもよい。既に記載したように、本開示のポリマーマトリクスを膜例えば、RO又はNF膜として使用する場合、ポリアミンモノマー及び/又はアミン反応性ポリアシルモノマーの選択及び界面重合プロセスの反応混合物への添加の結果、膜の1以上の性質が改変される。同様に、一実施形態では、m-フェニレンジアミンのようなポリアミンを添加することにより、塩比二価対一価の選択性も増大して、膜を通る一価の塩例えば塩化ナトリウムの通過率が低下する。別の実施形態では、膜のA値を増大することが望ましいのであれば、ピペラジンのようなポリアミンモノマーを反応体の混合物に添加する。さらに別の実施形態では、膜のA値を増大し、かつ一価の塩例えば塩化ナトリウム通過率を増大することが望ましいのであれば、塩化トリメソイルのようなアミン反応性ポリアシルモノマーを反応体混合物に添加する。従って、当業者は、改変することが望ましい性質に応じて、本開示に記載したように適当なモノマー単位を選択して、必要な性質を有する膜に有用な変性スルホンアミドポリマーマトリクスを形成することができる。本開示の別の実施形態にはRO又はNF膜のような膜の性質を改変する方法も包含され、この方法は上記定義の変性スルホンアミドポリマー膜を基材上に形成して膜を形成することを含み、ここで上記定義のポリアミンモノマー及び/又はアミン反応性ポリアシルモノマーの選択によりRO又はNF膜の所望の性質の改変が可能である。一実施形態では、膜の性質は膜のA値又は膜の塩選択性を含む。一実施形態では、本方法は上記定義の変性スルホンアミドポリマーマトリクスを製造するためにポリアミンモノマー及び/又はアミン反応性ポリアシルモノマーを選択することを含む。本開示の変性スルホンアミドポリマーマトリクスは本開示の複合膜として形成し得、濾過、分離、濃縮装置並びに医療デバイス、血液処理デバイスなどに組み込み得る。また、これらの装置は、浄水、淡水化、産業廃棄物処理、採鉱産業からのような鉱物回収、及び産業加工処理からの適用固形分の回収にも有用である。さらに別の用途として、限定されることはないが多孔性ビーズ、クロマトグラフィー材料、金属表面、ミクロデバイス、医療デバイス、カテーテルなどを始めとするあらゆる基材の表面に対する層又はコーティングがある。これらのコーティングは被覆された基材上を通る物質に対する潤滑剤、抗生物質、リザーバー、及び/又はフィルターとして作用し得る。また、コーティングは、生物学的作用物質例えば抗体、抗生物質、抗血液血漿凝固剤、ヌクレオチド、薬剤、などを担持し得る。マトリクスはまた、医薬品、診断剤、化粧品、などをカプセル化し、それらの制御放出を可能にするためにも使用し得る。.ある実施形態では、本開示のポリマーマトリクスは水の処理、例えば海水の淡水化のための膜技術に有用である。従って、本開示は、海水のような水を処理する方法を包含し、この方法は、基材上に支持された本開示の変性スルホンアミドポリマーマトリクスを含む膜例えばRO又はNF膜により水を濾過して、ナトリウム、マグネシウム、カルシウム、カリウム、塩素イオン、硫酸イオン、等のようなイオンを除去することを含む。別の実施形態では、本開示のマトリクスを使用する膜は、浄水装置並びに溶解又は懸濁した成分を担持する水性及び有機の液体のための選択的分離システムにも有用である。本開示はまた、逆浸透又はナノ濾過プロセスにおいて本開示の変性スルホンアミドポリマーマトリクスを含む膜に水を通すことを含む、水を処理する方法、例えば海水の淡水化も包含する。本開示の複合膜は溶質を溶媒から分離するためにいかなる構成又は配置でも使用することができる。これらの構成としては、隔壁partition、絶対濾過、クロマトグラフィー、交換及び通過濃縮exchangeandpassthroughconcentration並びにその他当技術分野で公知の構成がある。本発明の複合膜と共にデッドエンド濾過及びクロマトグラフィー構成を使用することができるが、クロスフロー濾過が最適である。デッドエンド構成では、全ての溶媒が複合膜を通過し、溶質は複合膜の濾過面に保持される。膜表面への溶質の蓄積によりケーキングが起こり得る。これらの構成において、濾過装置は、ケーキ固体を除去するために定期的に逆流させなければならないか、又はフィルターを廃棄しなければならない。クロスフロー構成では、供給液体は部分的に通過するので、排除される溶質は濾過膜表面から断続的に洗い流され保持液と共に通る。IV変性スルホンアミドポリマーマトリクスを含む膜の性能を改変する方法本開示はまた、RO又はNF膜のような膜、例えば本開示の変性スルホンアミドポリマーマトリクスを含む膜の性能を改変する方法も包含する。特に、本開示は、膜のA値又は膜の塩選択性を改変する方法を包含する。従って、一実施形態では、本開示は、基材上に支持された変性スルホンアミドポリマーマトリクスを含む膜の性質を改変する方法を包含し、この方法は膜の性質を改変するのに充分な時間ポリオール溶媒及び界面活性剤と膜を接触させることを含む。一実施形態では、変性スルホンアミドポリマーマトリクスは上記定義のものである。一実施形態では、改変される膜の性質は膜のA値又は膜の塩選択性である。別の実施形態では、A値はポリオール及び界面活性剤と接触させてない膜と比べて増大する。別の実施形態では、膜の塩選択性は、ポリオール及び界面活性剤と接触させてない膜と比べて二価対一価の選択比が増大するように改変される。別の実施形態では、ポリオール溶媒はグリコール、エチレングリコール、ジエチレングリコール、トリエチレングリコール若しくはプロピレングリコール、又はこれらの混合物、場合によりグリコールである。別の実施形態では、界面活性剤はラウリル硫酸ナトリウム、ドデシルベンゼンスルホン酸ナトリウム若しくはドデシル硫酸ナトリウム、又はこれらの混合物のような陰イオン性界面活性剤、場合によりラウリル硫酸ナトリウムである。別の実施形態では、膜の性質を改変するのに充分な時間は1~30分、又は約20分である。別の実施形態では、膜を、1~10w/w、2~5w/w、又は約3w/wのポリオール溶媒及び0.01~1.0w/w、0.01~0.5w/w、又は0.01~0.20w/wの界面活性剤を含有する水溶液と接触させる。別の実施形態では、膜を、ポリオール溶媒と界面活性剤を含有する水溶液と接触させるが、この水溶液の温度は20°C~100°C、40°C~80°C、又は約60°Cである。以下の非限定実施例は本開示の例示である。ここで、以下の実施例により本開示をさらに詳細に説明する。温度はセ氏で示し、略号は当技術分野で通常の意味を有する。実験本開示の膜の代表的な合成方法を以下に記載する。市販の裏材を基材として使用した。最初に、1.1wt:wtトリエチレンテトラアミンTETA及び0.11wt:wt4-ジメチルアミノピリジンDMAPからなる水溶液を60sの滞留時間で基材に塗布した。水溶液を流し出し、全ての残りの表面液滴をエアーナイフで除去した。次に、10:90wt:wtメシチレン:IsoparG中の0.32wt:wt1,3,6-ナフタレントリスルホニルクロリドNTSCからなる有機溶液を60sの滞留時間で膜表面上に慎重に注ぎ入れた。過剰の有機溶液を流し出し、膜を60°Cのオーブン中に10分間垂直に入れた。2000ppm塩溶液NaCl又はMgSO4、脱イオン水中を用いて225psig、pH7、1gpmクロスフロー、25°Cで試料を試験した。特に断らない限り全ての試料は作成したままであった。NTSC濃度の効果NTSC濃度は膜のA値に対して有意な効果がなかったが、より低いNTSC濃度は塩通過率に対してある効果があった図1参照。より低いNTSCモノマー濃度はより低い塩通過率の傾向を示し、表1に見られるように、0.32から0.08wtで10~15低下した。これらの傾向は市販の製造装置で確認された。このように、より低い濃度のNTSCで、A値は殆ど変化しないが塩通過率が低下した膜が得られた。m-フェニレンジアミンmPDを用いる膜に対する効果実験の項に記載した水溶液にm-フェニレンジアミンmPDを添加した。mPDの添加によって膜のA値が~3.5単位低下した図2参照。より多くのmPDを添加するとNaClの通過率は~15低下したが、MgSO4の通過率は比較的平坦であった。このように、mPDは、低下したA値と低下したNaCl通過率の膜を生成した。MgSO4通過率は統計的に一定であった。ピペラジンを用いる膜に対する効果TETAに加えて第2のアミンモノマーとしてピペラジンを使用した。アミンモノマーの総濃度wtを1.1wtに保ってTETAとピペラジンの比wt:wtを変化させた例えば、図3に見られるように、0.25ピペラジンは水性相中で0.275wtピペラジン及び0.825wtTETAに等しい。ピペラジンは膜の流れに対して顕著な効果を有しており、0から100のピペラジンの変化で膜のA値はほぼ二倍である。塩の通過率は統計的に変化がない。有機溶液中のNTSC濃度は全ての条件に対して0.20wtであった。このように、ピペラジンの量を増加すると、塩の通過率を平坦に保ったままで膜の流れが増大する。塩化トリメソイルを用いる膜に対する効果0.20wtNTSCを含有する有機溶液に塩化トリメソイルTMCを添加した。TMCの添加量はppmで記録した。図4に見られるように、より多くのTMCは膜のA値を増大させた。MgSO4通過率は一定であったが、NaCl通過率はTMCの量が増大すると共に増大した。このように、有機溶液にTMCを添加すると、膜の流れとNaCl通過率が増大したが、MgSO4通過率は一定のままであった。図5は、mPD及び/又はTMCをそれぞれ水性相及び/又は有機相に添加したときの総合した概要を示す。いずれの添加剤も流れに対してある効果を示し、最高と最低の両極端で殆ど二倍になった。しかし、この効果は大きさに関しては反対であった。より多くのmPDでは流れが低下したが、より多くのTMCでは流れが増大した。塩の通過率については、どちらの膜もMgSO4の通過率には有意な効果がなかった。TMCはNaClの通過率に対してMgSO4より顕著な効果を示したが、この効果も大きさの点では反対であった。このように、一価対二価の選択性を増大させる2つの方法は、アミン反応性ポリスルホニルモノマー例えばTMC又はポリアミン例えばmPDをそれぞれ有機又は水性の添加剤として使用することを立証している。膜の濯ぎ市販のスルホンアミド膜の試験片をセル試験の前に様々な量のラウリル硫酸ナトリウムSLSを含む3wt:wtグリセリンの60°Cの溶液に2時間浸し、乾燥する工程をとらず湿ったままで試験した。本開示の実験膜の試験片を同様な処理に付したが、濯ぎ時間は20分にした。図6に見られるように、上記の濯ぎ手順により、i二価対一価の塩選択比が増大し、ii膜の流れが増大した。現在のところ好ましい実施例と考えられる実施形態に関して本開示を説明して来たが、本開示は開示された実施例に限定されることはないものと了解されたい。逆に、本開示は添付の特許請求の範囲の思想と範囲内に入る様々な改変及び等価な構成を包含するものである。全ての刊行物、特許及び特許出願は、援用により、各々の刊行物、特許及び特許出願の全体が具体的にそれぞれ援用により本明細書の一部をなすのと同程度に本明細書の一部をなす。本出願中の用語が援用により本明細書の一部とされた文献と異なって定義されている場合、本明細書の定義がその用語の定義となる。"